도 1 a 에 나타낸 바 와 같이 2 부분 으로 분리 된 알루미늄 용기 의 한쪽 에 는 상기 폴리우레탄 프리 폴리머 ( A 액 ) 50 중량 부 와 디메틸에테르 50 중량 부 를 충전 하 고 , 다른 쪽 에 는 상기 발포 조성물 ( B 액 ) 50 중량 부 와 디메틸에테르 50 중량 부 를 충전 하 였 다 . 분사 노즐 로 는 스 태 틱 믹서 ( 2 ) 를 사용 하 였으며 , 토출 버튼 ( 1 ) 을 누르 면 두 액 이 스 태 틱 믹서 ( 2 ) 에서 혼합 되 면서 토출 된다 . 토출 된 발포 혼합액 은 약 2 ~ 3 분 이 경과 하 면 폼 형태 의 창상 피복재 가 얻 어 진다 .